СЫРЬЕВАЯ СМЕСЬ ДЛЯ ИЗГОТОВЛЕНИЯ ОБЛИЦОВОЧНОЙ ПЛИТКИ
RAW MATERIAL MIXTURE FOR PRODUCTION OF FACING TILE

Изобретение относится к составам сырьевых смесей, которые могут быть использованы в производстве облицовочной плитки.
Известна сырьевая смесь, содержащая, мас.%: глина 14,0-40,0; шлак никелевого производства 51,0-78,0; вода- остальное [1].
Задачей изобретения является снижение температуры обжига изделий (плиток), полученных из сырьевой смеси.
Технический результат достигается тем, что сырьевая смесь для изготовления облицовочной плитки, содержащая глину, воду, дополнительно включает измельченный стеклокоролек и оксид цинка при следующем соотношении компонентов, мас.%: глина 74,0-75,5; измельченный стеклокоролек 12,0-16,0; оксид цинка 1,0-1,5; вода 9,0-11,0.
В таблице приведены составы сырьевой смеси для изготовления облицовочной плитки.
Компоненты
Состав, мас.%:
1
2
3
Глина
75,5
74,7
74,0
Измельченный стеклокоролек
12,0
14,0
16,0
Оксид цинка
1,5
13
1,0
Вода
11,0
10,0
9,0
2
2
3
2
3
2
Для приготовления сырьевой смеси могут быть использованы качественные глины монтмориллонитовые, включающие Al-монтмориллонит и Fe-монтмориллонит (нонтронит). Для приготовления сырьевой смеси может быть использован, например, стеклокоролек (отход производства стекловолокна), характеризующийся следующим химическим составом, мас.%: SiO 57,88; AlO 4,85; FeO 2,35; CaO 17,3; MgO 7,5; S 0,2; RO 9,91; п.п.п. 0,01 [2]. Стеклокоролек измельчают до остатка не более 2% на сетке 008.
Компоненты дозируют в требуемых количествах и смешивают. Из смеси под давлением 15-18 МПа прессуют облицовочную плитку. На поверхность плитки наносят (напыляют) слой цветной глазури и при температуре 900-960ºС проводят обжиг. Возможно оплавление поверхности обожженных неглазурованных плиток низкотемпературной плазмой до образования стекловидного слоя.
Источники информации
1. SU 606841, С04В 27/04, 1978.
2. Спирин Ю.Л. Теория и практика патентоспособных разработок в технологии строительных материалов. - М.: Стройиздат, 1977. - С.208.